少なくとも1つの量子ドット、少なくとも1種のイオン化合物、並びにホスト材料、蛍光エミッタ、リン光エミッタ、正孔輸送材料HTM、正孔注入材料HIM、電子輸送材料ETM及び電子注入材料EIMから選択される少なくとも1種の小分子有機機能材料を含む発光電気化学セルQD-LEC。前記少なくとも1種の小分子有機機能材料が蛍光エミッタから選択されることを特徴とする、請求項1に記載のQD-LEC。前記少なくとも1種の小分子有機機能材料がリン光エミッタから選択されることを特徴とする、請求項1又は2に記載のQD-LEC。1第1の電極と、2第2の電極と、3前記第1の電極と第2の電極との間に配置された、少なくとも1つの前記量子ドット、少なくとも1つの前記イオン化合物及び少なくとも1つの前記小有機機能材料を含む発光層EMLと、を含む、請求項1~3の何れか1項に記載のQD-LEC。前記量子ドットが、II-VI族、III-V族、IV-VI族及びIV族の半導体から、好ましくはZnO、ZnS、ZnSe、ZnTe、CdS、CdSe、CdTe、HgS、HgSe、HgTe、MgS、MgSe、GeS、GeSe、GeTe、SnS、SnSe、SnTe、PbO、PbS、PbSe、PbTe、GaN、GaP、GaAs、GaSb、InN、InP、InAs、InSb、AlN、AlP、AlAs、AlSb、GaN、GaP、GaAs、GaSb及びそれらの組合せから選択されることを特徴とする、請求項1~4の何れか1項に記載のQD-LEC。前記イオン化合物がイオン結合型遷移金属錯体iTMCを含むことを特徴とする、請求項1~5の何れか1項に記載のQD-LEC。前記発光層EMLが、少なくとも1つのイオン性量子ドット、並びに、ホスト材料、蛍光エミッタ、リン光エミッタ、正孔輸送材料HTM、正孔注入材料HIM、電子輸送材料ETM及び電子注入材料EIMから選択される少なくとも1種の電気的に中性の小有機機能分子を含むことを特徴とする、請求項1~6の何れか1項に記載のQD-LEC。請求項1~7の何れか1項に記載の少なくとも1つのQD-LECを含むデバイス。少なくとも0.5cm2の領域に電磁線を放射することを特徴とする、請求項8に記載のデバイス。電源又は外部電源用インターフェースを具備することを特徴とする、請求項8又は9に記載のデバイス。前記デバイスは携帯型デバイスであり、患者にデバイスを取り付けるための取付け手段を具備することを特徴とする、請求項8~10の何れか1項に記載のデバイス。疾患及び/又は美容上の状態の、治療及び/又は予防及び/又は診断のための、請求項1~7の何れか1項に記載のQD-LEC及び/又は請求項8~11の何れか1項に記載のデバイス。皮膚疾患及び/又は美容上の皮膚状態の、治療及び/又は予防及び/又は診断のための、請求項12に記載のQD-LEC及び/又はデバイス。ざ瘡、乾癬、湿疹、皮膚炎、アトピー性皮膚炎、アトピー性湿疹、浮腫、白斑、皮膚老化、皮膚のしわ、皮膚脱感作、ボーエン病、腫瘍、前癌状態腫瘍、悪性腫瘍、基底細胞癌、扁平上皮癌、二次性転移、皮膚T細胞リンパ腫、日光性角化症、ヒ素角化症、放射線皮膚障害、皮膚発赤、面皰及びセルライトから選択される皮膚疾患及び/又は美容上の皮膚状態の、治療及び/又は予防及び/又は診断のための、請求項12又は13に記載のQD-LEC及び/又はデバイス。感染、及び、炎症性、神経性及び精神の疾患及び/又は状態の、治療及び/又は予防及び/又は診断のための、請求項12~14の何れか1項に記載のQD-LEC及び/又はデバイス。水、飲料水、清涼飲料、飲料、食料品及び栄養物の、滅菌及び/又は消毒及び/又は保存のための、請求項12~15の何れか1項に記載のQD-LEC及び/又はデバイス。光線力学療法PDTでの適用における使用のための、及び/又は、黄疸及びクリグラーナジャーの治療及び/又は予防のための、請求項12~16の何れか1項に記載のQD-LEC及び/又はデバイス。請求項1~7の何れか1項に記載のQD-LEC及び/又は請求項8~11の何れか1項に記載のデバイスを使用することを特徴とする、疾患及び/又は美容上の状態の、治療及び/又は予防及び/又は診断の方法。[実施例]例1材料以下の材料は、本発明において例として用いる。量子ドットQD1は、エピタキシャルZnSシェルによりキャップされたCdSe球状コアを有するPlasmachemGmbH、Berlin、Germanyによるコア-シェル型の量子ドットである。QD1は、主としてトリオクチルホスフィンオキシドを含む疎水性表面層を有する。QD1の光ルミネッセンス量子効率PLQEは、ローダミン6Gを対照標準として用いて測定し、約30であることが見いだされている。三重項緑色エミッタTEG1:三重項マトリックス材料TMM1三重項マトリックス材料TMM2一重項システムSMB1のマトリックス一重項青色エミッタSEB1ポリエチレンオキシドPEO、MW=5×106g/モル、Aldrichをイオン伝導体として、リチウムトリフルオロメタンスルホネートLiTrf、99.995金属ベース;Aldrichをイオン源として用いる。HIL-012は、正孔輸送及び電子遮断材料であり、中間層ILとして用いる。例2溶液からのQD-LECの調製図1に示す構造カソード/EML/中間層/HIL/ITOを有するQD-LECを以下の手順に従って調製する。1.スピンコーティングによるITO被覆ガラス基板上への正孔注入層HILとしての80nmのPEDOTBaytronPAI4083の堆積、2.グローブボックス内での0.5重量/lの濃度を有するHIL-012のトルエン溶液からのスピンコーティングによる20nmの中間層の堆積、3.グローブボックス内で中間層を180°Cで1時間加熱する、4.ドクターブレード法或いは浸漬コーティングも用いることができるを用いることによる250nmの厚さへのクロロベンゼン溶液からの発光層EMLの堆積;EMLの材料、対応する溶液及びEMLの厚さは、表1に示す。スピンコーティングは、EMLを被覆するための最適な方法ではない。これは、量子ドットが他の有機化合物と比較してはるかに高い分子量を有し、スピンコーティング時にそれらの大部分が遠心力によって失われる可能性があるためである。5.残留溶媒を除去するためにデバイスを加熱する;両デバイスの加熱条件は、60°Cで30分である。熱処理は、EML中の再結晶化をもたらすべきでない。6.真空熱蒸発によりEML上にカソード150nmAlを堆積する、7.UV硬化UVcurvedエポキシ樹脂UV樹脂、T-470/UR7114、NagaseChemtexCorporation及びガラスキャップを用いたデバイスの封入。例3測定及び結果の比較QD-LECは、次の特性の測定により特徴づけられる。すなわち、VIL特性、ELスペクトル及び色座標、効率、駆動電圧。QD-LECの性能を表2に要約する。ここで、Uonは、順方向電圧であり、U100は、100ニトにおける電圧である。例4柔軟性赤色QD-LECQD-LEC1と同じEMLを有する柔軟性発光デバイスQD-LEC3及びQD-LEC2と同じEMLを有するQD-LEC4の調製は、以下の通りであり、図2に示す。1.図2に示すように、150nmのITOをマスクを用いてPEN上にスパッタリングする。基板PEN及び発光部の寸法は、それぞれ3×3cm及び2×2cmである。2.例2におけるステップ2を参照3.例2におけるステップ3を参照4.例2におけるステップ4を参照5.例2におけるステップ5を参照6.デバイス封入する。発光デバイスの封入は、図2のステップ4に示すように、UV硬化樹脂UV樹脂T-470/UR7114NagaseChemtexCorporation及びPENキャップこれは、接触パッドを自由にするために基板より小さいを用いて達成される。UV樹脂を最初にピクセルの縁に塗布し、次にキャップをそれらの上に配置する。次に、デバイスをUV光に30秒間曝露する。これらステップはすべて、グローブボックス内で実施する。例5治療及び/又は美容応用向けのデバイス治療及び美容応用分野に用いる最終デバイスは、例えば、QD-LECデバイスをプラスターに取り付けることにより実現することができる。外部電源は、接触パッドを介して加えることができる。バッテリーは、デバイス用の好ましい電源であり、特に好ましいものは、軽量のためにプリント薄膜バッテリーである。プリント薄膜バッテリー図3に示すようなは、例えば、FraunhoferInstituteから入手することができる。ある種の治療において、デバイスをパルスモードで駆動するべきである。したがって、パルス駆動用のコントローラ、特にポケットポータブル型のものを用いることができる。これは、市販のフラッシャーユニット又はブリンカーユニットを用いることにより、実現することができる。さらなるそのようなフラッシャーユニットは、例えば、FachkundeElektrotechnik、VerlagEuropaLehrmittel、Nourney、VollmerGmbHCo、5657HaanGruiten、227に示されているように、一般的トリガー回路の原理に従って電源ユニットに組み込むことができる。例6目尻のしわの治療QD-LEC1をしわの治療及び/又は予防のために用いる。電源としてプリントバッテリーを有するプラスターを例5に従って調製する。各プラスター上のバッテリーは、30分の照射時間にわたりエネルギーを供給する。年齢が30から40歳までの15例のヒト女性対象の22週間のパイロット試験を当業者に周知の標準的方法に従って実施する。試験に含めるための主な選択基準の1つは、顔面の両側、すなわち、左及び右眼の近傍におけるほぼ同等の徴候を有する目尻のしわの存在である。各対象の右手側をQD-LEC1を含むプラスターで22週間にわたり隔日に30分間治療する。左眼及び右眼の近傍における皮膚の比較により、治療側の皮膚の有意な改善が明らかになる。目尻のしわは、より短く、さほど深くない。QD-LECデバイスにより放射された光により治療した皮膚は、無処置の皮膚と比べてより滑らかに見える。基板101、アノード102、緩衝層又はHIL103、中間層104、EML105及びカソード106を有するQD-LECのデバイス構造を示す図。柔軟性基板上のQD-LECの調製のスキームを示す図。QD-LECを含むプラスターへのプリントバッテリーの取り付けを示す図。